(57)【要約】【課題】本発明は、変態温度が低く、凝集しにくい、平滑な高保磁力の磁性膜を形成できる合金ナノ粒子を提供する。【解決手段】粒径および組成の変動係数を０〜２０％とし、短周期表のＶＩＩＩ族から選択される少なくとも２種の金属と、短周期表のＩ族、ＩＩＩ族、ＩＶ族およびＶ族から選択される少なくとも１種の金属とを含み、前記Ｉ族、ＩＩＩ族、ＩＶ族およびＶ族から選択される少なくとも１種の金属の全体に対する含有率を０〜３５原子％とする。【選択図】                    なし【特許請求の範囲】
【請求項１】
粒径および組成の変動係数が２０％以下であることを特徴とする合金ナノ粒子。
【請求項２】
短周期表のＶＩＩＩ族から選択される少なくとも２種の金属と、短周期表のＩ族、ＩＩＩ族、ＩＶ族およびＶ族から選択される少なくとも１種の金属とを含み、前記Ｉ族、ＩＩＩ族、ＩＶ族およびＶ族から選択される少なくとも１種の金属の含有率が全体の０〜３５原子％である請求項１に記載の合金ナノ粒子。
【請求項３】
保磁力が１１０〜１２００ｋＡ／ｍである請求項１または２に記載の合金ナノ粒子。
【発明の詳細な説明】
【０００１】
【発明の属する技術分野】
本発明は、高保磁力を有する合金ナノ粒子に関し、より詳しくは、変態温度が低く、かつ凝集しにくい、平滑な高保磁力の磁性膜を形成することができる合金ナノ粒子に関する。
【０００２】
【従来の技術】
磁性層に含有される磁性体の粒子サイズを小さくすることは、磁気記録密度を高くする上で重要である。例えば、ビデオテープ、コンピュータテープ、ディスク等として広く用いられている磁気記録媒体では、強磁性体の質量が同じ場合、粒子サイズがより小さい方がノイズを低く抑えることができる。
近年、磁気記録密度を高める有望な素材として、ＣｕＡｕ型またはＣｕ３Ａｕ型の硬磁性規則合金が開発されている。ＣｕＡｕ型およびＣｕ３Ａｕ型合金は、いずれも規則化時に発生する歪みのため、結晶磁気異方性が大きく、粒子サイズを小さくし、いわゆるナノ粒子といわれる状態にしても良好な硬磁性を示す。
【０００３】
前記ＣｕＡｕ型またはＣｕ３Ａｕ型合金を形成し得るナノ粒子の製造法としては、沈殿法で分類すると、１級アルコールを用いるアルコール還元法、２級アルコール、３級アルコール、２価または３価の多価アルコールを用いるポリオール還元法、熱分解法、超音波分解法、強力還元剤還元法が知られている。さらに、前記製造法は、反応系で分類すると、高分子存在法、高沸点溶媒法、正常ミセル法、逆ミセル法などが知られている。
【０００４】
アルコール還元法の場合、還元力が弱く、貴金属と卑金属とを同時に還元するとコア／シェル構造になることが多く、均一な合金が生成し難いという問題があった。また、ポリオール還元法および熱分解法は、高温反応が必須であるため、製造コスト等により製造適性に欠けるという問題があった。また、超音波分解法および強力還元剤還元法は、比較的簡便な方法であるが、凝集や沈殿が発生しやすく、反応系を工夫しないと単分散で小さいナノ粒子を得ることが困難であった。
【０００５】
また、アルコール還元法と高分子存在法とを組み合わせた系として、ポリビニルピロリドン中のエタノール還元法が知られているが、合成後のポリマー量が非常に多く、必要量まで減少させることが困難であるという問題があった。また、ポリオール還元法、熱分解法および高沸点溶媒法を組み合わせた系として、例えば、特開２０００−５４０１２号公報（特許文献１）、米国特許第６，２５４，６６２号明細書（特許文献２）に記載の方法が知られている。これらの方法は、毒性の高い物質を用いるため危険性が高く、さらに、不活性ガス中で、かつ３００℃近い高温で反応させる必要があるため、装置の構成が複雑で製造の適性に欠けるという問題があった。また、強力還元剤還元法と高分子存在法とを組み合わせた系、並びに強力還元剤還元法と逆ミセル法とを組み合わせた系は一般的な方法ではあるが、目的とする組成および粒子サイズを有する金属ナノ粒子を得る方法についての詳しい条件等は未だ見出されていない。
【０００６】
上記方法で合成されるナノ粒子は、面心立方晶の構造を有する。面心立方晶は通常、軟磁性または常磁性を示すが、これは磁気記録媒体には適さない。そこで、磁気記録媒体に必要な１１０ｋＡ／ｍ（１３８２  Ｏｅ）以上の保磁力を有する硬磁性規則合金を得るためには、不規則相から規則相へ変態する変態温度以上でアニール処理を施す必要がある。
【０００７】
しかし、上記方法で製造されたナノ粒子を支持体上に塗布し、アニール処理を施して磁気記録媒体を作製する場合、ナノ粒子が互いに凝集しやすいため、塗布適性が低下し、磁気特性が低下するという問題があった。さらに、アニール処理を施しても完全に規則相とすることが困難で、所望の硬磁性が得られないという問題があった。さらに、前記磁気記録媒体における変態温度は、通常５００℃以上と高く、一般に使用されている有機支持体では耐熱性に問題があるため、該有機支持体上にナノ粒子を塗布しアニール処理を施して磁性膜を形成することは困難であるという問題があった。
【０００８】
【特許文献１】
特開２０００−５４０１２号公報（請求項５および６、〔００４３〕）
【特許文献２】
米国特許第６，２５４，６６２号明細書（第２欄の発明の概要の第４７行目）
【０００９】
【発明が解決しようとする課題】
本発明は、上記課題を解決するためになされたものであり、本発明の目的は、保磁力が高い合金ナノ粒子を提供し、さらには、変態温度が低く、凝集しにくい、平滑な磁性膜を形成できる合金ナノ粒子を提供することにある。
【００１０】
【課題を解決するための手段】
上記課題を解決すべく、本発明者は、金属粒子の組成および粒径の変動係数に着目して鋭意検討した結果、本発明を完成するに至った。
すなわち、本発明の目的は、粒径および組成の変動係数が２０％以下であることを特徴とする合金ナノ粒子により達成される。
【００１１】
本発明の合金ナノ粒子は、短周期表のＶＩＩＩ族から選択される少なくとも２種の金属と、短周期表のＩ族、ＩＩＩ族、ＩＶ族およびＶ族から選択される少なくとも１種の金属とを含み、前記Ｉ族、ＩＩＩ族、ＩＶ族およびＶ族から選択される少なくとも１種の金属の含有率が全体の０〜３５原子％であることができる。
【００１２】
硬磁性を発現させるため、前記合金を構成する少なくとも２種の金属が、短周期表のＶＩＩＩ族、Ｉ族、ＩＩＩ族、ＩＶ族およびＶ族の中から選択される場合、これらの金属によりＣｕＡｕ型またはＣｕ３Ａｕ型合金が形成されていることが好ましい。
上記合金ナノ粒子には、表面を酸化した合金ナノ粒子、あるいは一部を酸化した合金ナノ粒子も含まれる。
【００１３】
本発明の合金ナノ粒子は、好ましくは下記の製造方法により製造することができる。
（１）少なくとも１種の金属化合物を含有する逆ミセル溶液（Ｉ）と還元剤を含有する逆ミセル溶液（ＩＩ）とを混合して還元処理を施す還元工程と、前記還元処理後に熟成処理を施す熟成工程とを有する合金ナノ粒子の製造方法。
（２）前記金属化合物に含まれる金属が、ＶＩＩＩ族、Ｉ族、ＩＩＩ族、ＩＶ族およびＶ族からなる群から選ばれる少なくとも１種の金属である（１）に記載の製造方法。
（３）前記還元工程の温度が−５〜３０℃である（１）または（２）に記載の製造方法。
（４）前記熟成工程の温度が３０〜９０℃であり、かつ前記還元の温度よりも高い温度である（１）〜（３）のいずれかに記載の製造方法。
（５）アニール処理工程を有する（１）〜（４）のいずれかに記載の製造方法。
（６）前記アニール処理工程の温度が合金ナノ粒子を形成する合金の変態温度より高い温度である（５）に記載の製造方法。
【００１４】
本発明の合金ナノ粒子は、磁気記録媒体として用いることができ、少なくとも磁性層に本発明の合金ナノ粒子を含有する磁気記録媒体として好ましく用いられる。
【００１５】
【発明の実施の形態】
以下に、本発明の合金ナノ粒子についてさらに詳細に説明する。
なお、本明細書において「〜」は、その前後に記載される数値を下限値及び上限値として含む意味として使用される。
【００１６】
＜本発明の合金ナノ粒子＞
本発明の合金ナノ粒子は、粒径および組成の変動係数を２０％以下（１〜２０％）とする。前記合金ナノ粒子の粒径および組成の変動係数は、好ましくは１５％以下（２〜１５％）であり、より好ましくは、１０％以下（２〜１０％）である。変動係数が２０％以下であれば、保磁力の変動が小さく、磁気記録再生における出力低下やノイズの上昇が少ない。
なお、本明細書において「粒径の変動係数」とは、円相当径での粒径分布の標準偏差を求め、これを平均粒径で除したものを意味する。また「組成の変動係数」とは、粒径の変動係数と同様に、合金ナノ粒子の組成分布の標準偏差を求め、これを平均組成で除したものを意味する。本発明においては、これらの値を１００倍して％表示とする。
【００１７】
粒径の変動係数は、カーボン膜を貼り付けたＣｕ２００メッシュに希釈した合金ナノ粒子を載せて乾燥させ、ＴＥＭ（日本電子製１２００ＥＸ）で１０万倍で撮影したネガを粒径測定器（カールツァイス製ＫＳ−３００）で測定される算術平均粒径から算出することができる。
【００１８】
一方、組成の変動係数は、カーボン膜を貼り付けたＮｉ３００メッシュに希釈した合金ナノ粒子を載せて乾燥させ、ＦＥ−ＴＥＭ（日立製ＨＦ−２２１０）で５０万倍で観察しながら、ＦＥ−ＴＥＭ／ＥＤＳで組成分析（粒子領域を３０秒間積算し、得られたスペクトルから、ＥＤＳ内蔵ソフトの  Ｆｉｌｔｅｒ  Ｆｉｔ  法を用いて、各金属の組成を原子％で算出）することにより、組成比と共に算出することができる。
【００１９】
本発明の合金ナノ粒子を形成する金属は、特に限定されるものではないが、短周期表のＶＩＩＩ族から選択される少なくとも２種の金属と、短周期表のＩ族、ＩＩＩ族、ＩＶ族およびＶ族から選択される少なくとも１種の金属を含むことが好ましい。
短周期表のＶＩＩＩ族で構成される２元系または３元系の合金としては、例えば、ＦｅＰｔ、ＦｅＰｄ、ＦｅＮｉ、ＦｅＲｈ、ＣｏＮｉ、ＣｏＰｔ、ＣｏＰｄ、ＣｏＲｈ、ＦｅＮｉＰｔ、ＦｅＣｏＰｔ、ＣｏＮｉＰｔ、ＦｅＣｏＰｄ、ＦｅＮｉＰｄなどが挙げられる。また、短周期表のＩ族、ＩＩＩ族、ＩＶ族およびＶ族から選ばれる他の金属は、特に、Ｃｕ、Ａｇ、Ｂ、Ｉｎ、Ｓｎ、Ｐｂ、Ｐ、Ｓｂ、Ｂｉなどから選ばれることが好ましい。本発明の合金ナノ粒子は、３元系以上の合金であることが好ましい。３元系以上の合金としては、例えば、ＦｅＰｔＣｕ、ＦｅＰｔＩｎ、ＦｅＰｔＰｂ、ＦｅＰｔＢｉ、ＦｅＰｔＡｇ、ＣｏＰｔＣｕ、ＦｅＰｄＣｕ、ＦｅＣｏＰｔＣｕ、ＦｅＮｉＰｔＣｕ、ＦｅＰｔＣｕＡｇ、ＦｅＮｉＰｄＣｕなどが挙げられる。
【００２０】
本発明の合金ナノ粒子を形成する各金属の含有率は、構成される金属の種類に応じて適宜決定することができる。好ましくは、短周期表のＩ族、ＩＩＩ族、ＩＶ族およびＶ族から選択される少なくとも１種の金属の含有率が０〜３５原子％であることが適当であり、１０〜３５原子％であることが好ましく、１５〜３０原子％であることがさらに好ましい。上記金属の含有率が３５原子％以下であれば、アニール処理後においても合金ナノ粒子の結晶構造が硬磁性を示す規則相を形成することができる。
【００２１】
ＦｅＰｔ、ＣｏＰｔ、ＦｅＰｄなどの変態温度は、通常５５０℃以上と高い。このような高い変態温度では、ポリマー支持体に使用することはできないことはもちろんのこと、さらにガラス支持体の場合にも歪みを生ずる危険性がある。この歪みは、ヘッドを１０ｎｍ以下の浮上で記録再生するハードディスクにおいて、ヘッドを破壊する場合があり、それ故、従来より変態温度の低下が望まれていた。
本発明の合金ナノ粒子は、変態温度を５５０℃よりも低くすることができる。特に本発明の、短周期表のＶＩＩＩ族から選択される少なくとも２種の金属と、短周期表のＩ族、ＩＩＩ族、ＩＶ族およびＶ族から選択される少なくとも１種の金属とを含み、前記Ｉ族、ＩＩＩ族、ＩＶ族およびＶ族から選択される少なくとも１種の金属の含有率が全体の０〜３５原子％である合金ナノ粒子は、変態温度を４００℃以下に低下させることができる。その結果、本発明の合金ナノ粒子を用いることにより、平滑性の高い磁気記録媒体を作製することができるほか、ポリマー支持体を使用することもできる。
【００２２】
＜合金ナノ粒子の製造方法＞
次に本発明の合金ナノ粒子の製造方法を説明する。
本発明の合金ナノ粒子は、１種以上の金属化合物を含む逆ミセル溶液（Ｉ）と還元剤を含む逆ミセル溶液（ＩＩ）とを混合して還元処理を施す還元工程と、前記還元処理後に熟成処理を施す熟成工程とにより製造できる。かかる製造方法により、多元系合金からなるナノ粒子が製造される。以下、各工程について説明する。
【００２３】
（還元工程）
まず、界面活性剤を含有する非水溶性有機溶媒と１種以上の金属化合物を含む水溶液とを混合した逆ミセル溶液（Ｉ）を調製する。逆ミセル溶液（Ｉ）は、多元系合金を形成するのに用いられる複数種の金属塩が含有されていてもよく、また、それぞれ別々に含有させた逆ミセル溶液（（Ｉ’）、（Ｉ’’）等）を調製して、それぞれを逆ミセル溶液としてもよい。例えば、ＶＩＩＩ族の中から選択される金属を含有する逆ミセル溶液（Ｉ）とし、さらにこれとは別にＩ族、ＩＩＩ族、ＩＶ族およびＶ族の中から選択される金属を含有する逆ミセル溶液（Ｉ’）を別々に調製しておき、適宜これらを混合して逆ミセル溶液としてもよい。
【００２４】
前記界面活性剤としては、油溶性界面活性剤が用いられる。具体的には、スルホン酸塩型（例えば、エーロゾルＯＴ（和光純薬製））、４級アンモニウム塩型（例えば、セチルトリメチルアンモニウムブロマイド）、エーテル型（例えば、ペンタエチレングリコールドデシルエーテル）などが挙げられる。
【００２５】
前記界面活性剤を溶解する非水溶性有機溶媒として好ましいものは、アルカンおよびエーテルである。アルカンは、炭素数７〜１２のアルカン類であることが好ましい。具体的には、ヘプタン、オクタン、ノナン、デカン、ウンデカン、ドデカンが挙げられる。一方、エーテルは、ジエチルエーテル、ジプロピルエーテル、ジブチルエーテルが好ましい。
非水溶性有機溶媒中の界面活性剤の添加量は、２０〜２００ｇ／リットルであることが好ましい。
【００２６】
金属化合物の水溶液に含有される金属化合物としては、硝酸塩、硫酸塩、塩酸塩、酢酸塩、塩素イオンを配位子とする金属錯体の水素酸、塩素イオンを配位子とする金属錯体のカリウム塩、塩素イオンを配位子とする金属錯体のナトリウム塩、シュウ酸イオンを配位子とする金属錯体のアンモニウム塩などが挙げられ、本発明の製造方法では、これらを任意に選択して使用することができる。
【００２７】
各々の金属化合物水溶液中の金属化合物としての濃度は、０．１〜２０００μモル／ｍｌであることが好ましく、１〜５００μモル／ｍｌであることがより好ましい。
【００２８】
得られる粒子が均一な組成を有するよう、金属化合物水溶液中にキレート剤を添加することが好ましい。具体的には、ＤＨＥＧ（二ヒドロキシエチルグリシン）、ＩＤＡ（イミノ二酢酸）、ＮＴＰ（ニトリロ三プロピオン酸）、ＨＩＤＡ（二ヒドロキシエチルイミノ二酢酸）、ＥＤＤＰ（エチレンジアミン二プロピオン酸二塩酸塩）、ＢＡＰＴＡ（二アミノフェニルエチレングリコール四酢酸四カリウム塩水和物）などをキレート剤として使用することが好ましい。また、キレート安定度定数（ｌｏｇＫ）は、１０以下であることが好ましい。
キレート剤の添加量は、金属化合物１モル当たり、０．１〜１０モルであることが好ましく、０．３〜３モルであることがより好ましい。
【００２９】
次に、還元剤を含む逆ミセル溶液（ＩＩ）を調製する。逆ミセル溶液（ＩＩ）は、界面活性剤を含有する非水溶性有機溶媒と還元剤水溶液とを混合させて調製することができる。２種以上の還元剤を用いる場合、これらを一緒に混合して逆ミセル溶液（ＩＩ）としてもよいが、溶液の安定性や作業性等を考慮して、それぞれ別々に非水溶性有機溶媒に混合して、別々の逆ミセル溶液（（ＩＩ’）、（ＩＩ’’）等）として調製し、これらを適宜混合等して使用することが好ましい。
【００３０】
還元剤水溶液は、例えば、アルコール類；ポリアルコール類；Ｈ２；ＨＣＨＯ、Ｓ２Ｏ６２−、Ｈ２ＰＯ２−、ＢＨ４−、Ｎ２Ｈ５＋、Ｈ２ＰＯ３−等と水とからなり、これらの還元剤を単独または２種以上を併用することが好ましい。
水溶液中の還元剤量は、金属塩１モルに対して、３〜５０モルであることが好ましい。
【００３１】
逆ミセル溶液（ＩＩ）で用いられる界面活性剤及び非水性有機溶媒としては、逆ミセル溶液（Ｉ）で用いたものを挙げることができる。
【００３２】
逆ミセル溶液（Ｉ）および（ＩＩ）のそれぞれに含有される水および界面活性剤の質量比（水／界面活性剤）は、２０以下とすることが好ましい。質量比が２０以下であれば、沈殿が発生しにくく、かつ均一の粒子を得ることができる。質量比は、１５以下であることがより好ましく、０．５〜１０であることがさらに好ましい。
【００３３】
逆ミセル溶液（Ｉ）と（ＩＩ）の水および界面活性剤の質量比は同一でも異なっていてもかまわないが、系を均一にするために質量比は同一であることが好ましい。
【００３４】
以上のようにして調製した逆ミセル溶液（Ｉ）と（ＩＩ）とを混合する。混合方法は特に限定されるものではないが、還元の均一性を考慮して、逆ミセル溶液（Ｉ）を撹拌しながら、逆ミセル溶液（ＩＩ）を添加して混合することが好ましい。混合終了後、還元反応を進行させることになるが、その際の温度は−５〜３０℃の範囲で一定の温度とする。還元温度が−５℃以上であれば、水相が凝結することもなく還元反応を均一にすることができ、また３０℃以下であれば、凝集または沈殿が起こりにくく、系を安定化させることができる。好ましい還元温度は０〜２５℃であり、さらに好ましくは５〜２５℃である。
ここで、前記「一定温度」とは、設定温度をＴ（℃）とした場合、温度がＴ±３℃の範囲にあることをいう。なお、このようにした場合であっても、当該Ｔの上限および下限は、上記還元温度（−５〜３０℃）の範囲にあるものとする。
【００３５】
還元反応の時間は、逆ミセル溶液（Ｉ）および（ＩＩ）の量等により適宜設定する必要があるが、１〜３０分とすることが好ましく、５〜２０分とすることがより好ましい。
【００３６】
還元反応は、合金の粒径分布の単分散性に大きな影響を与えるため、できるだけ高速攪拌（例えば約３０００ｒｐｍ以上）しながら行うことが好ましい。
好ましい攪拌装置は高剪断力を有する攪拌装置であり、詳しくは攪拌羽根が基本的にタービン型あるいはパドル型の構造を有し、さらに、その羽根の端または羽根と接する位置に鋭い刃を付けた構造であり、羽根をモーターで回転させる攪拌装置である。具体的には、ディゾルバー（特殊機化工業製）、オムニミキサー（ヤマト科学製）、ホモジナイザー（ＳＭＴ製）などの装置が有用である。これらの装置を用いることにより、単分散なナノ粒子を安定な分散液として合成することができる。
【００３７】
前記逆ミセル溶液（Ｉ）および（ＩＩ）の反応後に、アミノ基またはカルボキシ基を１〜３個有する少なくとも１種の分散剤を、作製しようとする合金ナノ粒子１モル当たりに０．００１〜１０モル添加することが好ましい。分散剤の添加量は、０．００１〜１０モルであれば、合金ナノ粒子の単分散性をより向上させることができ、かつ凝集も起こらない。
【００３８】
前記分散剤としては、合金ナノ粒子表面に吸着する基を有する有機化合物が好ましい。具体的には、アミノ基、カルボキシ基、スルホン酸基またはスルフィン酸基を１〜３個有するものであり、これらを単独または併用して用いることができる。
構造式としては、Ｒ−ＮＨ２、Ｈ２Ｎ−Ｒ−ＮＨ２、Ｈ２Ｎ−Ｒ（ＮＨ２）−ＮＨ２、Ｒ−ＣＯＯＨ、ＨＯＣＯ−Ｒ−ＣＯＯＨ、ＨＯＣＯ−Ｒ（ＣＯＯＨ）−ＣＯＯＨ、Ｒ−ＳＯ３Ｈ、ＨＯＳＯ２−Ｒ−ＳＯ３Ｈ、ＨＯＳＯ２−Ｒ（ＳＯ３Ｈ）−ＳＯ３Ｈ、Ｒ−ＳＯ２Ｈ、ＨＯＳＯ−Ｒ−ＳＯ２Ｈ、ＨＯＳＯ−Ｒ（ＳＯ２Ｈ）−ＳＯ２Ｈで表される化合物であり、式中のＲは直鎖、分岐または環状の飽和または不飽和の炭化水素残基である。
【００３９】
分散剤として特に好ましい化合物はオレイン酸である。オレイン酸はコロイドの安定化において周知の界面活性剤であり、鉄ナノ粒子を保護するのに用いられてきた。オレイン酸の比較的長い鎖は粒子間の強い磁気相互作用を打ち消す重要な立体障害を与える（オレイン酸は１８炭素鎖を有し、長さは２ｎｍ程度（２０オングストローム程度）であり、二重結合を１つ有する）。オレイン酸は、例えばオリーブ油などから容易に入手できる安価な天然資源であるため好ましい。また、オレイン酸から誘導されるオレイルアミンもオレイン酸同様有用な分散剤である。
その他、エルカ酸やリノール酸など類似の長鎖カルボン酸もオレイン酸と同様に用いることができる（例えば、８〜２２の炭素原子を有する長鎖有機酸を単独または組み合わせて用いることができる。）。
【００４０】
分散剤の添加時期は、特に限定されるものではないが、還元反応直後から下記の熟成工程開始までの間であることが好ましい。かかる分散剤を添加することで、より単分散で、凝集のない合金ナノ粒子を得ることができる。
【００４１】
（熟成工程）
本発明の製造方法は、前記還元反応が終了した後、さらに反応後の溶液を熟成温度まで昇温させる熟成工程を有する。
熟成温度は、３０〜９０℃の間で一定の温度とすることが好ましく、その温度は、前記還元反応の温度より高くすることが適当である。また、熟成時間は、５〜１８０分とすることが好ましい。熟成温度および熟成時間が上記範囲内であれば、凝集や沈殿が起こり難く、かつ反応を完結させ、組成を一定にすることができる。より好ましい熟成温度および熟成時間は４０〜８０℃、１０〜１５０分であり、さらに好ましい熟成温度および熟成時間は４０〜７０℃、２０〜１２０分である。
【００４２】
ここで、前記「一定温度」とは、還元反応の温度の場合と同義（但し、この場合、「還元温度」は「熟成温度」となる）であるが、特に、上記熟成温度の範囲（３０〜９０℃）内で、前記還元反応の温度より５℃以上高いことが好ましく、１０℃以上高いことがより好ましい。当該温度を５℃以上高くすることにより、処方通りの組成を得ることができる。
【００４３】
以上のような熟成工程では、還元工程で還元析出した卑金属上に貴金属が析出する。すなわち、卑金属上でのみ貴金属の還元が起こり、卑金属と貴金属とが別々に析出することがないため、ＣｕＡｕ型またはＣｕ３Ａｕ型硬磁性規則合金を形成し得るナノ粒子を所望の組成どおりに、効率よく、かつ高収率で作製することができる。また、熟成時の温度で撹拌速度を適宜調整することにより、所望の粒径を有する合金ナノ粒子を作製することができる。
【００４４】
前記熟成を行った後は、水と１級アルコールとの混合溶液で前記熟成後の溶液を洗浄し、その後、１級アルコールで沈殿化処理を施して沈殿物を生成させ、該沈殿物を有機溶媒で分散させる洗浄・分散工程を設けることが好ましい。かかる洗浄・分散工程を設けることにより、不純物が除去され、磁気記録媒体の磁性層形成時の塗布性をより向上させることができる。
上記洗浄および分散は、少なくともそれぞれ１回、好ましくは、それぞれ２回以上行う。
【００４５】
洗浄で用いられる１級アルコールは、特に限定されるものではないが、メタノール、エタノール等が好ましい。水と１級アルコールの体積混合比（水／１級アルコール）は、１０／１〜２／１の範囲にあることが好ましく、５／１〜３／１の範囲にあることがより好ましい。水の比率が高いと、界面活性剤が除去されにくくなることがあり、逆に１級アルコールの比率が高いと、凝集を起こしてしまうことがある。
【００４６】
以上のようにして、溶液中に分散した合金ナノ粒子が得られる。当該合金ナノ粒子は、単分散であるため、支持体に塗布しても、これらが凝集することなく均一に分散した状態を保つことができる。したがって、合金ナノ粒子をアニール処理を施しても、それぞれのナノ粒子が凝集することがないため、効率よく硬磁性化することができ、塗布適性に優れる。
【００４７】
本発明における、アニール前の合金ナノ粒子の粒径は１〜２０ｎｍであることが好ましく、３〜１０ｎｍであることがより好ましい。磁気記録媒体として用いる場合には、合金ナノ粒子を最密充填することが記録容量を高くする上で好ましい。
合金ナノ粒子の粒径が小さすぎると、熱揺らぎのため超常磁性となり好ましくない。構成元素によって最小安定粒径が異なるが、必要な粒径を得るために、Ｈ２Ｏ／界面活性剤の質量比を変化させて合成することが有効である。
【００４８】
製造された本発明の合金ナノ粒子の粒径評価には透過型電子顕微鏡（ＴＥＭ）を用いることができる。加熱により硬磁性化した合金ナノ粒子の結晶系を決定するにはＴＥＭによる電子線回折でもよいが、精度よく行うためにはＸ線回折を用いた方がよい。硬磁性化した合金ナノ粒子の内部の組成分析には電子線を細く絞ることができるＦＥ−ＴＥＭ／ＥＤＳで評価することが好ましい。硬磁性化したナノ粒子の磁気的性質の評価はＶＳＭを用いて行うことができる。
【００４９】
後述するアニール処理を施した後の合金ナノ粒子の保磁力（Ｈｃ）は１１０〜１２００ｋＡ／ｍ（１３８２〜１５０７９  Ｏｅ）であることが好ましく、１６０〜８００ｋＡ／ｍ（２０１０〜１００５２  Ｏｅ）であることがより好ましい。
【００５０】
合金ナノ粒子を変態温度以上に加熱する方法（アニール処理方法）は特に限定されないが、合金ナノ粒子どうしの融合を避けるために、支持体に塗布した後に加熱することが好ましい。
本発明の合金ナノ粒子は、変態温度が低いため、耐熱温度の低い有機支持体にも好適に使用できる。この場合、変態温度に加熱する手段として、例えばパルスレーザなどを挙げることができる。パルスレーザを用いれば、有機支持体の熱による変質や変形をより効率的に防ぐことができる。
【００５１】
本発明の合金ナノ粒子は、ビデオテープ、コンピュータテープ、フレキシブルディスク、ハードディスクなどにおいて好適に用いることができる。また、ＭＲＡＭへの適用も好ましい。
【００５２】
＜磁気記録媒体＞
次に、本発明の合金ナノ粒子を用いた磁気記録媒体について説明する。
本発明の合金ナノ粒子を用いた磁気記録媒体は、少なくとも支持体上に本発明の合金ナノ粒子を含有する磁性層を有し、さらに必要に応じて他の層を有する。前記磁性層は、本発明の合金ナノ粒子を分散した塗布液を支持体上に塗布し、アニール処理を施して形成される。
【００５３】
すなわち、本発明の合金ナノ粒子を用いた磁気記録媒体は、支持体表面に本発明の合金ナノ粒子を含有する磁性層を有し、さらに必要に応じて磁性層と支持体の間に非磁性層が設けられたり、ディスクの場合では支持体の反対側の面にも同様に磁性層、必要に応じ磁性層と非磁性層が設けられたりする。テープの場合では、磁性層の反対側の支持体上にはバックコート層が設けられる。
以下、本発明の合金ナノ粒子を好ましく用いることができる磁気記録媒体の作製方法を詳細に説明し、該作製方法を通じて本発明の合金ナノ粒子を用いた磁気記録媒体について詳述する。
【００５４】
本発明の合金ナノ粒子を分散した塗布液は、本発明の合金ナノ粒子を含んだ状態の溶液を使用することができる。実際には、この合金ナノ粒子を含有する塗布液に公知の添加剤や種々の溶媒などを加えて、合金ナノ粒子の含有量を所望の濃度（例えば０．０１〜０．１ｍｇ／ｍｌ）とすることが好ましい。
【００５５】
前記塗布液を支持体上に塗布して、下層塗布層あるいは磁性層を形成する。本発明の合金ナノ粒子を用いた磁気記録媒体の製造は、例えば、支持体の表面に前記塗布液を、好ましくは磁性層の乾燥後の層厚が５〜２００ｎｍの範囲内、より好ましくは５〜１００ｎｍの範囲内になるように塗布する。この塗布は、複数の塗布液を逐次あるいは同時に重層塗布してもよい。
【００５６】
塗布液を支持体上に塗布する方法としては、例えば、エアードクターコート、ブレードコート、ロッドコート、押出しコート、エアナイフコート、スクイズコート、含浸コート、リバースロールコート、トランスファーロールコート、グラビヤコート、キスコート、キャストコート、スプレイコート、スピンコートなどを挙げることができ、中でもスピンコート、ブレードコート、含浸コートが好ましい。
【００５７】
磁気記録媒体で用いられる支持体は、無機物および有機物のいずれをも使用することができる。無機物の支持体としては、Ａｌ、Ａｌ−Ｍｇ合金、Ｍｇ−Ａｌ−ＺｎなどのＭｇ合金、ガラス、石英、カーボン、シリコン、セラミックスなどを用いることができる。これらの支持体は、耐衝撃性に優れ、また薄型化や高速回転に適した剛性を有する。また、有機物支持体と比べて熱に強い特徴を有している。
【００５８】
有機物の支持体としては、ポリエチレンテレフタレート、ポリエチレンナフタレート等のポリエステル類、ポリオレフィン類、セルロ−ストリアセテート、ポリカーボネート、ポリアミド（脂肪族ポリアミドやアラミド等の芳香族ポリアミドを含む）、ポリイミド、ポリアミドイミド、ポリスルフォン、ポリベンゾオキサゾールなどを用いることができる。
【００５９】
アニール処理前の本発明の合金ナノ粒子は不規則相であるため、硬磁性を発現させるためには、アニール処理して規則相とする必要がある。アニール処理としては、合金ナノ粒子の融着防止のため塗布後に基板を加熱することが好ましい。アニール処理における加熱温度は、示差熱分析（ＤＴＡ）を用いて、合金ナノ粒子を構成する合金の規則−不規則変態温度を求め、その温度より高い温度とすることが必要である。
【００６０】
有機物の支持体を用いる場合、アニール処理は、既述したパルスレーザによる磁性層のみを加熱する方法が有効である。パルスレーザを用いる場合、レーザ波長は紫外から赤外まで用いることができるが、有機物の支持体は紫外域に吸収を持つことから、可視から赤外域のレーザ光を用いることが好ましい。
【００６１】
パルスレーザのレーザ出力は、塗布膜を短時間で加熱するため、０．１Ｗ以上が好ましく、０．３Ｗ以上がより好ましい。出力が高すぎると有機物支持体も熱の影響を受けることがあるため、３Ｗ以下が好ましい。
【００６２】
パルスレーザのレーザ波長及びレーザ出力の観点から、好ましく用いられるパルスレーザとしては、Ａｒイオンレーザ、Ｃｕ蒸気レーザ、ＨＦ化学レーザ、色素レーザ、ルビーレーザ、ＹＡＧレーザ、ガラスレーザ、チタンサファイアレーザ、アレキサンドライトレーザ、ＧａＡｌＡｓアレイ半導体レーザなどが挙げられる。
【００６３】
レーザ光を走査する際の線速度は、アニールが十分に起こり、かつアブレーションを起こさないという効果を得るため、１〜１０ｍ／秒であることが好ましく、２〜５ｍ／秒であることがより好ましい。
【００６４】
磁気記録媒体において、前記磁性層上に非常に薄い保護膜を形成して耐磨耗性を改善し、さらにその上に潤滑剤を塗布して滑り性を高めることによって、十分な信頼性を確保することが有効である。
【００６５】
前記保護膜としては、シリカ、アルミナ、チタニア、ジルコニア、酸化コバルト、酸化ニッケルなどの酸化物；窒化チタン、窒化ケイ素、窒化ホウ素などの窒化物；炭化ケイ素、炭化クロム、炭化ホウ素等の炭化物；グラファイト、無定型カーボンなどの炭素からなる保護膜が挙げられるが、好ましくは、炭素からなるカーボン保護膜である。また、カーボン保護膜でも、一般にダイヤモンドライクカーボンと呼ばれる硬質の非晶質カーボンが特に好ましい。
【００６６】
前記カーボン保護膜の製造方法として、ハードディスクの場合、スパッタ法が一般的であるが、ビデオテープ等の連続成膜を行う必要のある製品ではより成膜速度の高いプラズマＣＶＤを用いる方法が多数提案されている。中でもプラズマインジェクションＣＶＤ（ＰＩ−ＣＶＤ）法は成膜速度が非常に高く、得られるカーボン保護膜も硬質かつピンホールが少ない良質な保護膜が得られると報告されている（例えば、特開昭６１−１３０４８７号公報、特開昭６３−２７９４２６号公報、特開平３−１１３８２４号公報等）。
【００６７】
前記カーボン保護膜は、ビッカース硬度で１０００ｋｇ／ｍｍ２以上、好ましくは２０００ｋｇ／ｍｍ２以上の硬質のカーボン膜である。また、その結晶構造はアモルファス構造であり、かつ非導電性である。そして、カーボン保護膜として、ダイヤモンド状炭素膜を使用した場合、その構造をラマン光分光分析によって測定した場合には、１５２０〜１５６０ｃｍ−１にピークが検出されることによって確認することができる。膜の構造がダイヤモンド状構造からずれてくるとラマン光分光分析により検出されるピークが上記範囲からずれるとともに、膜の硬度も低下する。
【００６８】
前記カーボン保護膜を作製するための原料としては、メタン、エタン、プロパン、ブタン等のアルカン；エチレン、プロピレン等のアルケン；アセチレン等のアルキンをはじめとした炭素含有化合物を用いることができる。また、必要に応じてアルゴンなどのキャリアガスや膜質改善のための水素や窒素などの添加ガスを加えることができる。
【００６９】
前記カーボン保護膜の膜厚が厚いと、電磁変換特性の悪化や磁性層に対する密着性の低下が生じ、膜厚が薄いと耐磨耗性が不足する。このため、カーボン保護膜の膜厚は、２．５〜２０ｎｍであることが好ましく、５〜１０ｎｍであることがより好ましい。また、このカーボン保護膜と支持体となる強磁性金属薄膜の密着性を改善するために、あらかじめ強磁性金属薄膜表面を不活性ガスでエッチングしたり、酸素などの反応性ガスプラズマにさらして表面改質したりすることもできる。
【００７０】
磁性層は電磁変換特性を改善するため重層構成としてもよい。また、非磁性下地層や中間層を有していてもよい。
【００７１】
本発明の合金ナノ粒子を用いた磁気記録媒体において、走行耐久性および耐食性を改善するため、上記磁性層もしくは保護膜上に潤滑剤や防錆剤を付与することが好ましい。添加する潤滑剤としては公知の炭化水素系潤滑剤、フッ素系潤滑剤、極圧添加剤などが用いられる。
【００７２】
炭化水素系潤滑剤としては、ステアリン酸、オレイン酸等のカルボン酸類；ステアリン酸ブチル等のエステル類；オクタデシルスルホン酸等のスルホン酸類；リン酸モノオクタデシル等のリン酸エステル類；ステアリルアルコール、オレイルアルコール等のアルコール類；ステアリン酸アミド等のカルボン酸アミド類；ステアリルアミン等のアミン類などが挙げられる。
【００７３】
フッ素系潤滑剤としては、上記炭化水素系潤滑剤のアルキル基の一部または全部をフルオロアルキル基もしくはパーフルオロポリエーテル基で置換した潤滑剤が挙げられる。
パーフルオロポリエーテル基としては、パーフルオロメチレンオキシド重合体、パーフルオロエチレンオキシド重合体、パーフルオロ−ｎ−プロピレンオキシド重合体（ＣＦ２ＣＦ２ＣＦ２Ｏ）ｎ、パーフルオロイソプロピレンオキシド重合体（ＣＦ（ＣＦ３）ＣＦ２Ｏ）ｎまたはこれらの共重合体等が挙げられる。また、末端や分子内に水酸基、エステル基、カルボキシル基などの極性官能基を有する化合物が摩擦力を低減する効果が高く好適である。この分子量は５００〜５０００であることが好ましく、１０００〜３０００であることがより好ましい。分子量が５００以上であれば、揮発性が高くなり、潤滑性が低くなることがないため好ましい。また、分子量が５０００以下であれば、適度の粘度が得られ、スライダーとディスクが吸着し、走行停止やヘッドクラッシュなどが発生することもない。
前記パーフルオロポリエーテルで置換した潤滑剤の具体例としては、例えば、アウジモンド社からＦＯＭＢＬＩＮ、デュポン社からＫＲＹＴＯＸなどの商品名で市販されているものを挙げることができる。
【００７４】
極圧添加剤としては、リン酸トリラウリル等のリン酸エステル類、亜リン酸トリラウリル等の亜リン酸エステル類、トリチオ亜リン酸トリラウリル等のチオ亜リン酸エステルやチオリン酸エステル類、二硫化ジベンジル等の硫黄系極圧剤などが挙げられる。
【００７５】
上記潤滑剤は単独もしくは複数を併用して使用される。これらの潤滑剤を磁性層もしくは保護膜上に付与する方法としては、潤滑剤を有機溶剤に溶解し、ワイヤーバー法、グラビア法、スピンコート法、ディップコート法等で塗布するか、真空蒸着法によって付着させればよい。
【００７６】
防錆剤としては、ベンゾトリアゾール、ベンズイミダゾール、プリン、ピリミジン等の窒素含有複素環類およびこれらの母核にアルキル側鎖等を導入した誘導体、ベンゾチアゾール、２−メルカプトンベンゾチアゾール、テトラザインデン環化合物、チオウラシル化合物等の窒素および硫黄含有複素環類およびこの誘導体等が挙げられる。
【００７７】
本発明で用いられる支持体の磁性層が形成されていない面にバックコート層（バッキング層）が設ける場合の当該バックコート層は、支持体の磁性層が形成されていない面に、研磨材、帯電防止剤などの粒状成分と結合剤とを有機溶剤に分散したバックコート層形成塗料を塗布して設けることができる。
粒状成分としては、各種の無機顔料やカーボンブラックを使用することができ、また結合剤としてはニトロセルロース、フェノキシ樹脂、塩化ビニル系樹脂、ポリウレタン等の樹脂を単独またはこれらを混合して使用することができる。
なお、支持体のナノ粒子の分散液およびバックコート層形成塗料の塗布面に接着剤層が設けられていてもよい。
【００７８】
以上のような磁気記録媒体は、表面の中心線平均粗さが、カットオフ値０．２５ｍｍにおいて０．１〜５ｎｍ、好ましくは１〜４ｎｍの範囲という極めて優れた平滑性を有する表面であることが高密度記録用の磁気記録媒体として好ましい。このような表面とするためには、磁性層を塗布した後にカレンダー処理を施すことが好ましい。また、バーニッシュ処理を施してもよい。
【００７９】
また、得られた磁気記録媒体は、打ち抜き機で打ち抜くまたは裁断機などを使用して所望の大きさに裁断して使用することができる。
【００８０】
【実施例】
本発明を以下に示す実施例を基に、さらに詳細に説明するが、本発明はこれらに限定されるものではない。
【００８１】
〔実施例１〕
高純度Ｎ２ガス中で下記の操作を行った。
三シュウ酸三アンモニウム鉄（Ｆｅ（ＮＨ４）３（Ｃ２Ｏ４）３）（和光純薬製）０．３５ｇと塩化白金酸カリウム（Ｋ２ＰｔＣｌ４）（和光純薬製）０．３５ｇとをＨ２Ｏ（脱酸素処理済み）２４ｍｌに溶解した金属塩水溶液に、エーロゾルＯＴ１０．８ｇをデカン８０ｍｌに溶解したアルカン溶液を添加、混合して逆ミセル溶液（Ｉ）を調製した。
【００８２】
ＮａＢＨ４（和光純薬製）０．５７ｇをＨ２Ｏ（脱酸素処理済み）１２ｍｌに溶解した還元剤水溶液に、エーロゾルＯＴ（和光純薬製）５．４ｇをデカン（和光純薬製）４０ｍｌに溶解したアルカン溶液を添加、混合して逆ミセル溶液（ＩＩ）を調製した。
【００８３】
逆ミセル溶液（Ｉ）を２２℃の温度でオムニミキサー（ヤマト科学製）で高速攪拌しながら、逆ミセル溶液（ＩＩ）を瞬時に添加した。添加終了５分後に、マグネチックスターラー攪拌に変更して、４０℃に昇温した後、１２０分間熟成した。室温に冷却後、オレイン酸（和光純薬製）２ｍｌを添加、混合して、大気中に取出した。逆ミセルを破壊するために、Ｈ２Ｏ２００ｍｌとメタノール２００ｍｌとの混合液を添加して水相と油相とに分離した。油相側に金属ナノ粒子が分散した状態が得られた。油相側をＨ２Ｏ６００ｍｌ＋メタノール２００ｍｌで５回洗浄した。その後、メタノールを１３００ｍｌ添加して合金ナノ粒子にフロキュレーションを起こさせて沈降させた。上澄み液を除去して、ヘプタン（和光純薬製）２０ｍｌを添加して再分散した後、メタノール１００ｍｌ添加で沈降させた。これを２回繰り返して、最後にオクタン（和光純薬製）５ｍｌを添加して、表１に示す粒径および組成を有するＦｅＰｔナノ粒子分散液を得た。
【００８４】
〔実施例２〕
高純度Ｎ２ガス中で下記の操作を行った。
三シュウ酸三アンモニウム鉄（Ｆｅ（ＮＨ４）３（Ｃ２Ｏ４）３）（和光純薬製）０．３５ｇと塩化白金酸カリウム（Ｋ２ＰｔＣｌ４）（和光純薬製）０．３５ｇとをＨ２Ｏ（脱酸素処理済み）２４ｍｌに溶解した金属塩水溶液に、エーロゾルＯＴ１０．８ｇをデカン８０ｍｌに溶解したアルカン溶液を添加、混合して逆ミセル溶液（Ｉ）を調製した。
【００８５】
ＮａＢＨ４（和光純薬製）０．５７ｇをＨ２Ｏ（脱酸素処理済み）１２ｍｌに溶解した還元剤水溶液に、エーロゾルＯＴ（和光純薬製）５．４ｇをデカン（和光純薬製）４０ｍｌに溶解したアルカン溶液を添加、混合して逆ミセル溶液（ＩＩ）を調製した。
【００８６】
塩化銅（ＣｕＣｌ２・６Ｈ２Ｏ）（和光純薬製）０．０７ｇをＨ２Ｏ（脱酸素処理済み）２ｍｌに溶解した金属塩水溶液に、エーロゾルＯＴ２．７ｇをデカン２０ｍｌに溶解したアルカン溶液を添加、混合して逆ミセル溶液（Ｉ’）を調製した。
【００８７】
アスコルビン酸（和光純薬製）０．８８ｇとキレート剤（ＤＨＥＧ）０．３３ｇをＨ２Ｏ（脱酸素処理済み）１２ｍｌに溶解した水溶液に、エーロゾルＯＴ（和光純薬製）５．４ｇとオレイルアミン（東京化成製）２ｍｌとをデカン（和光純薬製）４０ｍｌに溶解したアルカン溶液を添加、混合して逆ミセル溶液（ＩＩ’）を調製した。
【００８８】
逆ミセル溶液（Ｉ）を２２℃の温度でオムニミキサー（ヤマト科学製）で高速攪拌しながら、逆ミセル溶液（ＩＩ）を瞬時に添加した。３分後、さらに、逆ミセル溶液（Ｉ’）を約２．４ｍｌ／分の速度で約１０分かけて添加した。添加終了５分後に、マグネチックスターラー攪拌に変更して、４０℃に昇温した後、逆ミセル溶液（ＩＩ’）を添加して、１２０分間熟成した。
【００８９】
洗浄、精製を実施例１と同様に行い、表１に示す粒径および組成を有するＦｅＣｕＰｔナノ粒子分散液を得た。
【００９０】
〔実施例３〕
実施例２に対し、逆ミセル液（Ｉ’）中の金属塩をＩｎＣｌ３（和光純薬製）０．０７ｇに変更した以外は実施例２と同様に行い、さらに、洗浄、精製を実施例１と同様に行って、表１に示す粒径および組成を有するＦｅＩｎＰｔナノ粒子分散液を得た。
【００９１】
〔実施例４〕
実施例２に対し、逆ミセル液（Ｉ’）中の金属塩をＰｂＣｌ２（和光純薬製）０．０８ｇに変更した以外は実施例２と同様に行い、さらに、洗浄、精製を実施例１と同様に行って、表１に示す粒径および組成を有するＦｅＰｂＰｔナノ粒子分散液を得た。
【００９２】
〔実施例５〕
実施例２の逆ミセル溶液（Ｉ）および（Ｉ’）の金属塩を以下のものにした以外は、実施例２と同様に行い、さらに、洗浄、精製を実施例１と同様に行って、表１に示す粒径および組成を有するＣｏＢｉＰｔナノ粒子分散液を得た。
逆ミセル溶液（Ｉ）の金属塩：
塩化コバルト（ＣｏＣｌ２・６Ｈ２Ｏ）０．２０ｇおよび塩化白金酸カリウム（Ｋ２ＰｔＣｌ４）（和光純薬製）０．３５ｇ
逆ミセル溶液（Ｉ’）の金属塩：
硝酸ビスマス（Ｂｉ（ＮＯ３）３・５Ｈ２Ｏ）０．４１ｇ
【００９３】
〔実施例６〕
高純度Ｎ２ガス中で下記の操作を行った。
三シュウ酸三アンモニウム鉄（Ｆｅ（ＮＨ４）３（Ｃ２Ｏ４）３）（和光純薬製）０．１８ｇと塩化白金酸カリウム（Ｋ２ＰｔＣｌ４）（和光純薬製）０．３５ｇとをＨ２Ｏ（脱酸素処理済み）２４ｍｌに溶解した金属塩水溶液に、エーロゾルＯＴ１０．８ｇをデカン８０ｍｌに溶解したアルカン溶液を添加、混合して逆ミセル溶液（Ｉ）を調製した。
【００９４】
塩化コバルト（ＣｏＣｌ２・６Ｈ２Ｏ）（和光純薬製）０．１０ｇをＨ２Ｏ（脱酸素処理済）２ｍｌに溶解した金属塩水溶液に、エーロゾルＯＴ２．７ｇをデカン２０ｍｌに溶解したアルカン溶液を添加、混合して逆ミセル溶液（Ｉ’）を調製した。
【００９５】
ＮａＢＨ４（和光純薬製）０．５７ｇをＨ２Ｏ（脱酸素処理済）１２ｍｌに溶解した還元剤水溶液に、エーロゾルＯＴ（和光純薬製）５．４ｇをデカン（和光純薬製）４０ｍｌに溶解したアルカン溶液を添加、混合して逆ミセル溶液（ＩＩ）を調製した。
【００９６】
酢酸銅（Ｃｕ（ＣＨ３ＣＯＯ）２・Ｈ２Ｏ）（和光純薬製）０．０６ｇをＨ２Ｏ（脱酸素処理済）２ｍｌに溶解した金属塩水溶液に、エーロゾルＯＴ２．７ｇをデカン２０ｍｌに溶解したアルカン溶液を添加、混合して逆ミセル溶液（Ｉ’’）を調製した。
【００９７】
アスコルビン酸（和光純薬製）０．８８ｇとキレート剤（ＤＨＥＧ）０．３３ｇをＨ２Ｏ（脱酸素処理済）１２ｍｌに溶解した水溶液に、エーロゾルＯＴ（和光純薬製）５．４ｇとオレイルアミン（東京化成製）２ｍｌとをデカン（和光純薬製）４０ｍｌに溶解したアルカン溶液を添加、混合して逆ミセル溶液（ＩＩ’）を調製した。
【００９８】
逆ミセル溶液（Ｉ）を２２℃の温度でオムニミキサー（ヤマト科学製）で高速攪拌しながら、逆ミセル溶液（Ｉ’）を瞬時に添加した。２分後さらに、逆ミセル溶液（ＩＩ）を瞬時に添加した。３分後さらに、逆ミセル溶液（Ｉ’’）を約２．４ｍｌ／分の速度で約１０分かけて添加した。添加終了５分後に、マグネチックスターラー攪拌に変更して、逆ミセル溶液（ＩＩ’）を添加した後、４０℃に昇温して１２０分間熟成した。
【００９９】
洗浄、精製を実施例１と同様に行って、表１に示す粒径および組成を有するＦｅＣｏＣｕＰｔナノ粒子分散液を得た。
【０１００】
〔実施例７〕
逆ミセル溶液（Ｉ’）の金属塩をＩｎＣｌ３（和光純薬製）０．０７ｇにする以外は実施例６と同様に行い、さらに、洗浄、精製を実施例１と同様に行って、表１に示す粒径および組成を有するＦｅＣｏＩｎＰｔナノ粒子分散液を得た。
【０１０１】
〔比較例１〕
実施例１の逆ミセル溶液（Ｉ）を室温（２５℃）でマグネチックスターラー攪拌しながら、逆ミセル溶液（ＩＩ）を瞬時に添加して還元反応を起こさせ、そのままの温度で１２０分熟成した以外は、実施例１と同様にして、表１に示す粒径および組成を有するＦｅＰｔナノ粒子分散液を得た。
【０１０２】
〔比較例２〕
高純度Ｎ２ガス中で下記の操作を行った。
白金アセチルアセトナート（Ｐｔ（ａｃａｃ）２）（和光純薬製）０．３９ｇ、鉄アセチルアセトナート（Ｆｅ（ａｃａｃ）３）０．２５ｇおよびポリビニルピロリドン（分子量１０，０００）０．２ｇをエタノール２５ｍｌ＋Ｈ２Ｏ２５ｍｌに溶解した液（Ｉ）に、ＮａＢＨ４（和光純薬製）０．５７ｇをエタノール２５ｍｌ＋Ｈ２Ｏ２５ｍｌに溶解した液（ＩＩ）を添加して、室温（２５℃）で３０分間マグネチックスターラー攪拌した。
【０１０３】
反応液を、エタノールを添加しながら、限外ろ過により副生塩を除去し、最後にエタノール５ｍｌまで濃縮して、表１に示す粒径および組成を有するＦｅＰｔナノ粒子分散液を得た。
【０１０４】
〔比較例３〕
高純度Ｎ２ガス中で下記の操作を行った。
白金アセチルアセトナート（Ｐｔ（ａｃａｃ）２）（和光純薬製）０．３９ｇ、１，１２−ドデカンジオール（和光純薬製）０．６ｍｌおよびジオクチルエーテル２０ｍｌを混合し、１００℃まで加熱した。その後、オレイン酸０．２８ｍｌ、オレイルアミン０．２６ｍｌおよび鉄アセチルアセトナート（Ｆｅ（ａｃａｃ）３）０．２５ｇを添加して、２９７℃まで昇温してから３０分間還流した。
【０１０５】
冷却後、メタノール２００ｍｌを添加し、金属ナノ粒子にフロキュレーションを起こさせて沈降させた。上澄み液を除去した後、ヘプタンを２０ｍｌ添加して再分散させた。再度メタノール１００ｍｌ添加し沈降させた。ヘプタン分散、メタノール沈降をもう一度行った後、オクタン５ｍｌで分散し、表１に示す粒径および組成を有するＦｅＰｔナノ粒子分散液を得た。
【０１０６】
〔比較例４〕
比較例２において、マグネチックスターラー攪拌の替わりにオムニミキサー（ヤマト科学製）高速攪拌する以外は、比較例２と同様の方法により表１に示す粒径および組成を有するＦｅＰｔナノ粒子分布液を得た。
【０１０７】
＜合金ナノ粒子の粒径変動係数、組成変動係数の測定＞
実施例１〜７および比較例１〜４で得られた合金ナノ粒子を分析して、組成比、組成変動係数、数平均粒径、粒径変動係数をそれぞれ算出した。その結果を表１に示す。
表１中、組成は、分散液を蒸発乾固後、濃硫酸で有機物を分解した後、王水に溶解して、ＩＣＰ分光分析（誘導結合高周波プラズマ分光分析）で測定した。
粒径（数平均）および変動係数は、ＴＥＭ（日本電子製１２００ＥＸ）で撮影した粒子を粒径測定器（カールツァイス製ＫＳ−３００）で計測して統計処理して算出した。
組成の変動係数は、ＦＥ−ＴＥＭ／ＥＤＳ装置（日立製ＨＦ−２２１０）により、約２０個の金属ナノ粒子の組成を分析して算出した。
【０１０８】
＜磁気記録媒体における保磁力の測定＞
次に、実施例１〜７および比較例１〜４で調製したナノ粒子分散液を、研磨したガラス基板上に、スピンコート法により塗布して磁気記録媒体を作製した。塗布量はそれぞれ０．１ｇ／ｍ２とした。
【０１０９】
塗布後、それぞれの試料を赤外線加熱炉（アルバック理工製ＱＨ−Ｐ６１０ＣＰ）により、Ａｒ＋Ｈ２（５％）混合ガスで４７５℃または３７５℃のアニール処理を行って基板上に磁性層を形成した。
アニール処理後、スパッタ装置（芝浦メカトロニクス製）により磁性層表面に１０ｎｍのカーボンを付け、さらにその上に、潤滑剤（ＦＯＭＢＬＩＮ：ＡＵＳＩＭＯＮＴ社製）をスピンコート法で約５ｎｍの厚みに塗布して磁気記録媒体とした。
【０１１０】
上記の磁気記録媒体の保磁力を測定した。保磁力測定は東英工業製の高感度磁化ベクトル測定機と同社製ＤＡＴＡ処理装置を使用し、印加磁場７９０ｋＡ／ｍ（１０ｋＯｅ）で行った。結果を表１に示す。
【０１１１】
【表１】
2005015839.tif 000002
【０１１２】
表１より、実施例１〜７の合金ナノ粒子は、いずれも粒径および組成の変動係数が９％以下と小さく、単分散で均一の組成であった。これに対し、比較例１〜３の合金ナノ粒子は、粒径および組成の変動係数が２６％以上と大きく、不均一な組成であった。また、比較例４の合金ナノ粒子は、粒径変動係数は２０％以下（１３％）であったが、組成変動係数は２０％を超え（２８％）、不均一な組成であった。
また、実施例１〜７の合金ナノ粒子を用いて得られた磁気記録媒体では、４７５℃アニール処理で、実施例１〜７の合金ナノ粒子を用いた磁気記録媒体は２３８．７ｋＡ／ｍ（３０００  Ｏｅ）以上の保磁力を有する硬磁性を示した。また、３７５℃アニール処理でも、実施例２〜７の合金ナノ粒子を用いた磁気記録媒体は、２３８．７ｋＡ／ｍ（３０００  Ｏｅ）以上の保磁力を有する硬磁性を示した。さらに、実施例１〜７の合金ナノ粒子を用いた磁気記録媒体の磁性層において、アニール処理によって合金ナノ粒子どうしの融合はほとんどなく、アニール処理前の粒径をほぼ維持していた。これに対し、比較例１〜４の合金ナノ粒子を用いた磁気記録媒体は、３７５℃アニール処理後を含めて、いずれも保磁力が小さく、硬磁性を示さなかった。
これより本発明の合金ナノ粒子を用いれば磁気記録媒体は高保磁力を示し、かつ凝集の少ない、平滑な磁性層が得られることが分かる。
【０１１３】
【発明の効果】
以上、本発明の合金ナノ粒子によれば、高保磁力が得られ、さらには、変態温度が低く、凝集しにくい、平滑な磁性膜を形成できる。